(57)【特許請求の範囲】
【請求項１】
フッ化ビニリデン系単量体１００モルと、エポキシ基、ヒドロキシ基、カルボキシ基、エステル基、アミド基および酸無水物基のうちの少なくとも一種を有する親水性単量体０．０１〜１０．０モルとの混合物の共重合により得られたフッ化ビニリデン系共重合体を含むフッ化ビニリデン系樹脂多孔膜。
【請求項２】
親水性単量体が、グリジジル（メタ）アクリレート、２−メチルグリシジル（メタ）アクリレート、２−エチルグリシジル（メタ）アクリレートおよび１−メチルグリシジル（メタ）アクリレートおよびグリシジルアリルエーテルからなる群より選ばれた少なくとも一種のエポキシ基含有ビニル単量体である請求項１に記載の多孔膜。
【請求項３】
親水性単量体が、ヒドロキシエチルメタクリレートおよびヒドロキシエチルアクリレートからなる群より選ばれる少なくとも一種のヒドロキシ基含有ビニル単量体である請求項１に記載の多孔膜。
【請求項４】
親水性単量体が、マレイン酸モノメチルエステル、マレイン酸モノエチルエステル、シトラコン酸モノメチルエステル、シトラコン酸モノエチルエステル、アクリル酸、メタクリル酸およびβ−メタクリロイルオキシエチルハイドロジエンサクシネートからなる群より選ばれる少なくとも一種のカルボキシ基含有ビニル単量体である請求項１に記載の多孔膜。
【請求項５】
親水性単量体が、酢酸ビニル、アクリル酸2-（N,N-ジメチルアミノ）エチルエステル、メタクリル酸2-（N,N-ジメチルアミノ）エチルエステル、メタクリル酸2-（N,N-ジエチルアミノ）エチルエステル、ビニレンカーボネートおよびプロピオン酸ビニルからなる群より選ばれる少なくとも一種のエステル基含有ビニル単量体である請求項１に記載の多孔膜。
【請求項６】
親水性単量体が、ダイアセトンアクリルアミド、メタクリルアミド、N-（3-ジメチルアミノプロピル）-アクリルアミド、N-（3-ジメチルアミノプロピル）-メタクリルアミド、N,N-ジメチルアクリルアミドおよびN-イソプロピルアクリルアミド、N,N-ジエチルアクリルアミドからなる群より選ばれる少なくとも一種のアミド基含有ビニル単量体である請求項１に記載の多孔膜。
【請求項７】
親水性単量体が、無水マレイン酸および無水シトラコン酸からなる群より選ばれる少なくとも一種の酸無水物基含有ビニル単量体である請求項１に記載の多孔膜。
【請求項８】
フッ化ビニリデン系共重合体の融点が１５０〜１８０℃である請求項１〜７のいずれかに記載の多孔膜。
【請求項９】
フッ化ビニリデン系共重合体のインヘレント粘度が０．５〜５ｄｌ／ｇである請求項１〜８のいずれかに記載の多孔膜。
【請求項１０】
中空糸状である請求項１〜９のいずれかに記載の多孔膜。
【請求項１１】
塩基溶液処理されている請求項１〜１０のいずれかに記載の多孔膜。
【請求項１２】
フッ化ビニリデン系単量体１００モルと、エポキシ基、ヒドロキシ基、カルボキシ基、エステル基、アミド基および酸無水物基のうちの少なくとも一種を有する親水性単量体０．０１〜１０．０モルとの混合物の共重合により得られたフッ化ビニリデン系共重合体を含むフッ化ビニリデン系樹脂１００重量部に対し、可塑剤を７０〜２５０重量部および該共重合体の良溶媒５〜８０重量部を添加し、得られた組成物を膜状に溶融押出し、その片側面から優先的に冷却して固化成膜した後、可塑剤を抽出し、更に延伸することを特徴とするフッ化ビニリデン系樹脂多孔膜の製造方法。
【発明の詳細な説明】
【技術分野】
【０００１】
本発明は、親水性に優れ、且つ強度、伸度および透水量のバランスのとれたフッ化ビニリデン系樹脂多孔膜及びその製造方法に関する。
【背景技術】
【０００２】
従来より薬剤または細菌等の精密濾過膜として、あるいは電池用セパレータとして、耐候性、耐薬品性、耐熱性および強度等に優れているフッ化ビニリデン系樹脂製の多孔膜が使用されている。
【０００３】
これらフッ化ビニリデン系樹脂多孔膜の製造のためには、例えばポリフッ化ビニリデン樹脂にフタル酸ジエチル等の有機液状体と無機微粉体として疎水性シリカを混合し、溶融成形後に有機液状体と疎水性シリカを抽出する方法（特開平３−２１５５３５号公報）、フッ化ビニリデン系樹脂を、制御された条件での結晶化−熱処理−延伸−緊張熱処理して多孔膜化する方法（特開昭５４−６２２７３号公報）、特定の分子量のフッ化ビニリデン系樹脂を可塑剤とともに製膜後、片側から冷却し次いで可塑剤を抽出する方法（特開平７−１３３２３号公報）、通常分子量のフッ化ビニリデン系樹脂に耐熱変形性の向上のための高分子量フッ化ビニリデン系樹脂と有機質多孔化剤または無機質多孔化剤とを配合して膜形成した後、多孔化剤を抽出除去することにより、あるいは無機質多孔化剤の場合には、これを延伸時の応力集中核として作用させることにより、膜に孔を発生させて多孔膜とする方法（特開２０００−３０９６７２号公報）、等が提案されている。
【０００４】
このようにして得られたフッ化ビニリデン系樹脂多孔膜は、前述したように耐候性、耐薬品性、耐熱性および強度等に優れるものであるが、浄水処理膜等とし用いる場合のタンパク質等の有機物による汚染（目詰り）を防止して長期間に亘って透水量の低下を防止することが求められ、そのため、フッ化ビニリデン系樹脂多孔膜を親水化することが提案されている。より具体的には、親水化手段としては、中空糸膜表面をエチレン−ビニルアルコール共重合体で被覆する方法（特開２００２−２３３７３９号公報）および湿潤膜上にポリビニルピロリドン架橋体を形成する方法（特開平１１−３０２４３８号公報）が提案されている。
【０００５】
しかしながら、これら従来技術には、（１）被覆や架橋操作が必要であり工程が多くなる、（２）被覆物や架橋体により本来の孔構造が変化し、透水性の制御が難しいとともに、これら処理によって初期の透水量が大幅に低下する、（３）本来フッ化ビニリデンの持つ耐オゾンや耐塩素といった耐薬品性が生かしにくい、等の問題があった。
【先行技術文献】
【特許文献】
【０００６】
【特許文献１】特開平３−２１５５３５号公報
【特許文献２】特開昭５４−６２２７３号公報
【特許文献３】特開平７−１３３２３号公報
【特許文献４】特開２０００−３０９６７２号公報
【特許文献５】特開２００２−２３３７３９号公報
【特許文献６】特開平１１−３０２４３８号公報
【発明の概要】
【発明が解決しようとする課題】
【０００７】
本発明の主要な目的は、上記した従来技術の（１）〜（３）等の問題を起さずに親水性が改善され、且つ初期透水量も増大したフッ化ビニリデン系樹脂多孔膜を提供することにある。
【０００８】
本発明の更なる目的は、強度および伸度も改善され、従って強度、伸度および透水量のバランスのとれたフッ化ビニリデン系樹脂多孔膜を提供することにある。
【０００９】
本発明者らは、上述の目的で研究した結果、その達成のためには、原料フッ化ビニリデン系樹脂として、エポキシ基、ヒドロキシ基、カルボキシ基、エステル基、アミド基および酸無水物基のうちの少なくとも一種の親水性基を有するフッ化ビニリデン系共重合体を用いることが極めて有効であることを見出した。
【００１０】
すなわち、本発明のフッ化ビニリデン系樹脂多孔膜は、フッ化ビニリデン系単量体１００モルと、エポキシ基、ヒドロキシ基、カルボキシ基、エステル基、アミド基および酸無水物基のうちの少なくとも一種を有する親水性単量体０．０１〜１０．０モルとの混合物の共重合により得られたフッ化ビニリデン系共重合体を含むことを特徴とするものである。
【００１１】
上記本発明のフッ化ビニリデン系樹脂多孔膜は、親水化処理の結果として、透水性が初期的にも改善されているほか、強度および伸度も改善されていることが特徴的である。これは、少量の親水性単量体の配合による共重合の結果として、溶融、冷却による製膜条件下での球晶の発達が抑制され、これが最終的に製造される多孔膜の強度および伸度等の機械的特性の改善につながっていると考えられる。
【発明を実施するための形態】
【００１２】
以下、本発明の好ましい実施形態を逐次説明する。
【００１３】
＜フッ化ビニリデン系共重合体＞
本発明のフッ化ビニリデン系樹脂多孔膜を構成するフッ化ビニリデン系共重合体は、フッ化ビニリデン系単量体１００モルと、エポキシ基、ヒドロキシ基、カルボキシ基、エステル基、アミド基および酸無水物基のうちの少なくとも一種を有する親水性単量体０．０１〜１０．０モルとの共重合体である。フッ化ビニリデン系単量体１００モルに対して、親水性単量体が０．０１モル未満では、フッ化ビニリデン単独重合体に比べて、親水性共重合体を形成する効果に乏しく、１０．０モルを超えると、フッ化ビニリデン系単量体との共重合時間が長くなり、生産性が極端に悪化するうえ、得られるフッ化ビニリデン系共重合体において、耐候性、耐薬品性、耐熱性等のフッ化ビニリデン系樹脂の固有の性質が失われる。親水性単量体の共重合割合は、より好ましくは０．０５〜７モル、更に好ましくは０．１〜５モルである。親水性単量体を二種以上併用するときは、合計量について定める。
【００１４】
（フッ化ビニリデン系単量体）
フッ化ビニリデン系単量体としては、フッ化ビニリデン単量体に加えて、フッ化ビニリデンと共重合し得る慣用の単量体群（すなわち、フッ化ビニル、トリフルオロエチレン、トリフルオロクロロエチレン、テトラフルオロエチレン、ヘキサフルオロプロピレン、フルオロアルキルビニルエーテル）の一種以上が含まれ得る。但し、耐薬品性、耐候性、耐熱性等のフッ化ビニリデン系樹脂の優れた性質を損なわないために、フッ化ビニリデン系単量体中のフッ化ビニリデン単量体は７０モル％以上であることが好ましい。
【００１５】
（親水性単量体）
親水性単量体としては、グリジジル（メタ）アクリレート、２−メチルグリシジル（メタ）アクリレート、２−エチルグリシジル（メタ）アクリレートおよび１−メチルグリシジル（メタ）アクリレートおよびグリシジルアリルエーテルからなる群より選ばれた少なくとも一種のエポキシ基含有ビニル単量体（なお、本明細書において「（メタ）アクリレート」の表現は、アクリレートおよびメタクリレートの少なくとも一方を示す意味で用いられている）；
ヒドロキシエチルメタクリレートおよびヒドロキシエチルアクリレートからなる群より選ばれる少なくとも一種のヒドロキシ基含有ビニル単量体；
【００１６】
マレイン酸モノメチルエステル、マレイン酸モノエチルエステル、シトラコン酸モノメチルエステル、シトラコン酸モノエチルエステル、アクリル酸、メタクリル酸およびβ−メタクリロイルオキシエチルハイドロジエンサクシネートからなる群より選ばれる少なくとも一種のカルボキシ基含有ビニル単量体；
【００１７】
酢酸ビニル、アクリル酸2-（N,N-ジメチルアミノ）エチルエステル、メタクリル酸2-（N,N-ジメチルアミノ）エチルエステル、メタクリル酸2-（N,N-ジエチルアミノ）エチルエステル、ビニレンカーボネートおよびプロピオン酸ビニルからなる群より選ばれる少なくとも一種のエステル基含有ビニル単量体；
【００１８】
ダイアセトンアクリルアミド、メタクリルアミド、N-（3-ジメチルアミノプロピル）-アクリルアミド、N-（3-ジメチルアミノプロピル）-メタアクリルアミド、N,N-ジメチルアクリルアミドおよびN-イソプロピル アクリルアミド、N,N-ジエチルアクリルアミドからなる群より選ばれる少なくとも一種のアミド基含有ビニル単量体；
無水マレイン酸および無水シトラコン酸からなる群より選ばれる少なくとも一種の酸無水物基含有ビニル単量体；
あるいはこれらの混合物が用いられる。
【００１９】
（物性）
フッ化ビニリデン系共重合体は、融点（ＤＳＣ（示差走査熱量測定）による窒素雰囲気中での１０℃／分の昇温における結晶融解に伴う最大吸熱ピーク温度を指すものとする）が１５０〜１８０℃であることが好ましい。融点が１５０℃未満では、生成する多孔膜の耐熱変形性が不充分となりがちであり、１８０℃を超えると溶融成形性が低下し、均一な膜形成が困難となりがちである。
【００２０】
またフッ化ビニリデン系共重合体は、平均分子量に相当するインヘレント粘度（樹脂４ｇを１リットルのＮ，Ｎ−ジメチルホルムアミドに溶解させた溶液の３０℃における対数粘度）が、０．５〜５ｄｌ／ｇであることが好ましい。上限および下限の理由は、融点における、それらとほぼ同様である。
【００２１】
（重合）
本発明で用いるフッ化ビニリデン系共重合体は、任意の重合法で形成可能であるが、上記したような比較的高フッ化ビニリデン含量で且つ高融点・高分子量のフッ化ビニリデン系共重合体は、好ましくは乳化重合あるいは懸濁重合、特に好ましくは懸濁重合により得ることができる。
【００２２】
＜フッ化ビニリデン系樹脂多孔膜の製造＞
本発明のフッ化ビニリデン系樹脂多孔膜は、前述した特開平３−２１５５３５号公報、特開昭５４−６２２７３号公報、特開平７−１３３２３号公報等の従来のフッ化ビニリデン系樹脂多孔膜の製造方法によって製造することも可能である。しかし、本発明に従い、フッ化ビニリデン系単量体１００モルと、エポキシ基、ヒドロキシ基、カルボキシ基、エステル基、アミド基および酸無水物基のうちの少なくとも一種を有する親水性単量体０．０１〜１０．０モルとの共重合体であるフッ化ビニリデン系共重合体を含むフッ化ビニリデン系樹脂１００重量部に対し、可塑剤を７０〜２５０重量部および該共重合体の良溶媒５〜８０重量部を添加し、得られた組成物を膜状に溶融押出し、その片側面から優先的に冷却して固化成膜した後、可塑剤を抽出し、更に延伸することを特徴とするフッ化ビニリデン系樹脂多孔膜の製造方法により製造することが、引張り強度、破断伸度等の機械的強度に優れ、且つ孔径分布幅の狭い多孔膜を得るために好ましい。以下、この製造方法について逐次説明する。
本発明に従い、上記のフッ化ビニリデン系共重合体に、フッ化ビニリデン系共重合体の可塑剤および良溶媒を加えて膜形成用の原料組成物を形成する。
【００２３】
（可塑剤）
可塑剤としては、一般に、二塩基酸とグリコールからなる脂肪族系ポリエステル、例えば、アジピン酸−プロピレングリコール系、アジピン酸−１，３−ブチレングリコール系等のアジピン酸系ポリエステル；セバシン酸−プロピレングリコール系、セバシン酸系ポリエステル；アゼライン酸−プロピレングリコール系、アゼライン酸−１，３−ブチレングリコール系等のアゼライン酸系ポリエステル等が用いられる。
【００２４】
（良溶媒）
また、フッ化ビニリデン系共重合体の良溶媒としては、２０〜２５０℃の温度範囲でフッ化ビニリデン系共重合体を溶解できる溶媒が用いられ、例えば、Ｎ−メチルピロリドン、ジメチルホルムアミド、ジメチルアセトアミド、ジメチルスルホキシド、メチルエチルケトン、アセトン、テトラヒドロフラン、ジオキサン、酢酸エチル、プロピレンカーボネート、シクロヘキサン、メチルイソブチルケトン、ジメチルフタレート、およびこれらの混合溶媒等が挙げられる。なかでも高温での安定性からＮ−メチルピロリドン（ＮＭＰ）が好ましい。
【００２５】
（組成物）
膜形成用の原料組成物は、好ましくはフッ化ビニリデン系共重合体を含むフッ化ビニリデン系樹脂１００重量部に対し、可塑剤７０〜２５０重量部および良溶媒５〜８０重量部を混合することにより得られる。
【００２６】
フッ化ビニリデン系樹脂は、上記フッ化ビニリデン系共重合体のみからなることが好ましいが、必要に応じて、これと熱混和性の他の熱可塑性樹脂、特に上記したフッ化ビニリデン系単量体の一種以上の（共）重合体、と混合して用いることもできる。但し、この場合も、フッ化ビニリデン系樹脂中に、上記親水性単量体の重合単位が０．０１重量％以上、好ましくは０．０５重量％以上含まれ、フッ化ビニリデン単量体の重合単位が７０重量％以上含まれることが好ましい。
【００２７】
フッ化ビニリデン系樹脂１００重量部に対して、可塑剤が７０重量部未満であると、空孔率が低くなるため電池セパレータにおいては電解液の含浸性が劣り、あるいは電気抵抗が増し、精密ろ過膜においてはろ過性能（透水量）に劣る。また、２５０重量部を超えると空孔率が大きくなり過ぎるため、機械的強度が低下する。
【００２８】
フッ化ビニリデン系樹脂１００重量部に対して、良溶媒が５重量部未満ではフッ化ビニリデン系樹脂と可塑剤を均一に混合できなかったり、あるいは混合に時間を要する。また、８０重量部を超えると可塑剤の添加量に見合った空孔率が得られない。すなわち可塑剤の抽出による効率的な空孔形成が阻害される。
【００２９】
可塑剤と良溶媒の合計量は１００〜２５０重量部の範囲が好ましい。両者はいずれも溶融押出し組成物の粘度低減効果があり、ある程度代替的に作用する。そのうち良溶媒は、５〜３０重量％の割合が好ましい。
【００３０】
（混合・溶融押出し）
溶融押出組成物は、一般に１４０〜２７０℃、好ましくは１５０〜２３０℃の温度で、中空ノズルあるいはＴ−ダイから押出されて膜状化される。従って、最終的に、上記温度範囲の均質組成物が得られる限りにおいて、フッ化ビニリデン系樹脂、可塑剤および良溶媒の混合並びに溶融形態は任意である。このような組成物を得るための好ましい態様の一つによれば、二軸混練押出機が用いられ、フッ化ビニリデン系樹脂は、該押出機の上流側から供給され、可塑剤と良溶媒の混合物が、下流で供給され、押出機を通過して吐出されるまでに均質混合物とされる。この二軸押出機は、その長手軸方向に沿って、複数のブロックに分けて独立の温度制御が可能であり、それぞれの部位の通過物の内容により適切な温度調節がなされる。
【００３１】
（冷却）
本発明法に従い、溶融押出された膜状物は、その片面側から冷却・固化される。冷却は、Ｔ−ダイから押出された平坦シート状物が、表面温度調節された冷却ドラムないしローラと接触させることにより行われ、ノズルから押出された中空糸膜の場合は、水等の冷却媒体中を通過させることにより行われる。冷却ドラム等あるいは冷却媒体の温度は５〜１２０℃とかなり広い温度範囲から選択可能であるが、好ましくは１０〜１００℃、特に好ましくは３０〜８０℃の範囲である。
【００３２】
（抽出）
冷却・固化された膜状物は、次いで抽出液浴中に導入され、可塑剤および良溶媒の抽出除去を受ける。抽出液としては、ポリフッ化ビニリデン系共重合体を溶解せず、可塑剤や良溶媒を溶解できるものであれば特に限定されない。例えばアルコール類ではメタノール、イソプロピルアルコールなど、塩素化炭化水素類ではジクロロメタン、１，１，１−トリクロロエタンなど、の沸点が３０〜１００℃程度の極性溶媒が適当である。
【００３３】
（熱処理）
抽出後の膜状物は、次いで引き続く延伸操作性の向上のために、８０〜１６０℃、好ましくは１００〜４００℃の範囲１秒〜３６００秒、好ましくは３秒〜９００秒、熱処理して、結晶化度を増大させることが好ましい。
【００３４】
（延伸）
膜状物は、次いで延伸に付され、空孔率および孔径の増大並びに強伸度の改善を受ける。延伸は、例えばテンター法による二軸延伸も可能であるが、一般に、周速度の異なるローラ対等による膜状物の長手方向への一軸延伸を行うことが好ましい。これは、本発明のフッ化ビニリデン系樹脂多孔膜の多孔率と強伸度を調和させるためには、延伸方向に沿って延伸フィブリル（繊維）部と未延伸ノード（節）部が交互に現われる微細構造が好ましいことが知見されているからである。延伸倍率は、１．２〜４．０倍、特に１．４〜３．０倍程度が適当である。
【００３５】
上記のようにして、本発明のフッ化ビニリデン系樹脂多孔膜が得られるが、更に塩基溶液により処理されることが好ましい。それは、このような塩基溶液処理により、フッ化ビニリデン系共重合体の親水性が更に向上し、多孔膜の透水量が改善されるからである。より詳しくは、例えば本発明のフッ化ビニリデン系共重合体は、ヒドロキシ基−ＯＨ、カルボキシ基−ＣＯＯＨ、エポキシ基−Ｃ（Ｏ）Ｃ−のいずれか少なくとも一種を有するが、これらが塩基溶液で処理されると、そのイオン体−Ｏ−または−Ｏ−Ｍ＋あるいはイオン体−ＣＯＯ−または−ＣＯＯ−Ｍ＋（Ｍ＋はカウンターカチオン）に変化し、より大なる親水性を示すようになり、これに伴い得られる多孔膜の透水量が向上する。塩基溶液はｐＨ１２以上のものが好ましく、例えば水酸化ナトリウム、水酸化カリウム、水酸化カルシウムのような無機アルカリ（土類）金属の水酸化物の水溶液やアルコール溶液（アルコラート）、アンモニア水、メチルアミンやジメチルアミンのような有機アミン類、などとして得られる。
【００３６】
（フッ化ビニリデン系樹脂多孔膜）
上記のようにして得られる本発明のフッ化ビニリデン系樹脂多孔膜によれば、一般に空孔率が５５〜９０％、好ましくは６０〜８５％、特に好ましくは６５〜８０％、引張り強度が５ＭＰａ以上、破断伸度が５％以上の特性が得られ、これを透水処理膜として使用する場合には５ｍ３／ｍ２・ｄａｙ・１００ｋＰａ以上の透水量が得られる。また厚さは、５〜８００μｍ程度の範囲が通常であり、好ましくは５０〜６００μｍ、特に好ましくは１５０〜５００μｍである。中空糸の場合、その外径は０．３〜３ｍｍ程度、特に１〜３ｍｍ程度が適当である。
【００３７】
また、上記本発明の製造方法により得られたフッ化ビニリデン系樹脂多孔膜は、微細構造として、Ｘ線回折法により結晶配向部と、結晶非配向部（ランダム配向部）が認められることが特徴であり、これはそれぞれ延伸フィブリル部と未延伸ノード部に対応するものと解される。
【００３８】
（Ｘ線回折法）
より詳しくは、本明細書に記載する膜状物のＸ線回折特性は、以下の測定法（より詳細を必要であればＰＣＴ／ＪＰ２００４／００３０７４の明細書参照）による測定結果に基づくものである。
【００３９】
膜状物が中空糸の場合は長手方向に沿って半割にしたものを、その長手方向が鉛直となるように試料台に取り付け、長手方向に垂直にＸ線を入射する。Ｘ線発生装置は理学電機社製「ロータフレックス２００ＲＢ」を用い、３０ｋＶ−１００ｍＡでＮｉフィルタを通したＣｕＫα線をＸ線源とする。イメージングプレート（富士写真フィルム社製「ＢＡＳ−ＳＲ１２７」）を用いて、試料−イメージングプレート間距離６０ｍｍで回折像を撮影する。
【００４０】
結果的に、本発明の多孔膜における結晶配向部と結晶非配向部の混在は、Ｘ線回折法による回折角２θ＝２０．１±１°と２θ＝２３．０±１°における子午線上での回折強度比が１．１以上、好ましくは１．２以上で、且つ２θ＝２０．１±１°における方位角強度分布曲線ピークの半値幅Δβが８０°以下、好ましくは６０°以下であることで、定量的に表現される。
【実施例】
【００４１】
以下、実施例、比較例により、本発明を更に具体的に説明する。以下の記載を含め、上記したＸ線回折特性以外の本明細書に記載の特性は、以下の方法による測定値に基くものである。
【００４２】
（インヘレント粘度）
樹脂濃度４ｇ／ＬのＮ，Ｎ−ジメチルホルムアミド中溶液の３０℃における対数粘度である。
【００４３】
（融点）
フッ化ビニリデン系樹脂試料５ｍｇをアルミ製パンに充填し、Mettler社の「ＴＣ１０Ａ型ＴＡ Processor」を用いて、１０℃／ｍｉｎの速度で示差走査熱量測定を行った。２回目の昇温時の吸熱ピーク温度を融点（Ｔｍ）とした。
【００４４】
（接触角）
フッ化ビニリデン系樹脂試料の２３０℃熱間プレスシートを、５重量％および１重量％水酸化ナトリウム（ＮａＯＨ）水溶液に７０℃で１．５時間浸漬後に水洗したものをサンプルとし、ＫＹＯＷＡ界面化学社の「FACECONTACT-ANGLE-METTER CA-D」を用いて接触角測定を行った。
【００４５】
（空孔率）
多孔膜の長さ、並びに幅および厚さ（中空糸の場合は外径および内径）を測定して多孔膜の見掛け体積Ｖ（ｃｍ２）を算出し、更に多孔膜の重量Ｗ（ｇ）を測定して次式より空孔率を求めた。
【００４６】
【数１】
0004785528.tif 000002
【００４７】
（透水量（フラックス））
多孔膜をエタノールに１５分間浸漬し、次いで水に１５分間浸漬して親水化した後、水温２５℃、差圧１００ｋＰａにて測定した。多孔膜が中空糸形状の場合、膜面積は外径に基いて次式により算出した。
［数２］
膜面積（ｍ２）＝外径×π×長さ
【００４８】
（引張り強度および破断伸度）
引張り試験機（東洋ボールドウィン社製「ＲＴＭ−１００」）を使用して、温度２３℃、相対湿度５０％の雰囲気中で初期試料長１００ｍｍ、クロスヘッド速度２００ｍｍ／分の条件下で測定した。
【００４９】
（実施例１）（ＶＤＦ／ＨＥＭＡ＝１００／１（重量））
内容量２リットルのオートクレーブに、イオン交換水１０３６ｇ、メチルセルロース０．６ｇ、酢酸エチル１．２ｇ、イソプロピルパーオキシジカーボネート（ＩＰＰ）３．２ｇ、フッ化ビニリデン４００ｇ、ヒドロキシエチルメタクリレート４ｇを仕込み（フッ化ビニリデン：ヒドロキシエチルメタクリレート（モル比）＝１００：０．４９）、２９℃で３０時間懸濁重合を行った。重合完了後、重合体スラリーを脱水、水洗・脱水後、８０℃で２０時間乾燥して重合体粉末（１）を得た。重合収率９０重量％、インヘレント粘度１．４７ｄｌ／ｇ、融点は１７４℃であった。
【００５０】
重合体粉末（１）を３７．５重量％、Ｎ−メチル−２−ピロリドン（ＮＭＰ）７．８重量％、アジピン酸系ポリエステル可塑剤（旭電化工業株式会社製、「ＰＮ−１５０」）５４．７重量％を３０ｍｍφ二軸押出機で混合し、中空糸状妨口を取り付けて紡糸し空中を経て１２℃の水槽中に５ｍ／ｍｉｎの紡速で溶融押出しして、中空糸状に成形して巻き取った。次いで、巻き取った中空糸を、室温の塩化メチレン中に振動を与えながら３０分間浸漬を２回繰り返して、ＮＭＰとＰＮ−１５０を押出した後、室温で延伸し１２０℃で熱処理・乾燥して外径：１．４８７ｍｍ、内径：０．７２１ｍｍのポリフッ化ビニリデン系樹脂多孔性中空糸膜を得た。
【００５１】
（実施例２−１）（ＶＤＦ／２Ｍ−ＧＭＡ＝１００／０．５（重量））
内容量２リットルのオートクレーブに、イオン交換水１０３６ｇ、メチルセルロース０．６ｇ、酢酸エチル２．０ｇ、イソプロピルパーオキシジカーボネート（ＩＰＰ）３．２ｇ、フッ化ビニリデン４００ｇ、２−メチルグリシジルメタクリレート２ｇを仕込み（フッ化ビニリデン：２−メチルグリシジルメタクリレート（モル比）＝１００：０．２０）、２８℃で３６時間懸濁重合を行った。重合完了後、重合体スラリーを脱水、水洗・脱水後、８０℃で２０時間乾燥して重合体粉末（２−１）を得た。重合収率８７重量％、インヘレント粘度１．４９ｄｌ／ｇ、融点は１７４℃であった。
【００５２】
重合体粉末（２−１）を用いたこと以外は、実施例１と同様にして外径：１．４６７ｍｍ、内径：０．７７１ｍｍのポリフッ化ビニリデン系樹脂多孔性中空糸膜を得た。
【００５３】
（実施例２−２）（ＶＤＦ／２Ｍ−ＧＭＡ＝１００／１（重量））
内容量２リットルのオートクレーブに、イオン交換水１０３６ｇ、メチルセルロース０．６ｇ、酢酸エチル２．０ｇ、イソプロピルパーオキシジカーボネート（ＩＰＰ）３．２ｇ、フッ化ビニリデン４００ｇ、２−メチルグリシジルメタクリレート４ｇを仕込み（フッ化ビニリデン：２−メチルグリシジルメタクリレート（モル比）＝１００：０．４１）、２８℃で２７時間懸濁重合を行った。重合完了後、重合体スラリーを脱水、水洗・脱水後、８０℃で２０時間乾燥して重合体粉末（２−２）を得た。重合収率９０重量％、インヘレント粘度１．５２ｄｌ／ｇ、融点は１７４℃であった。
【００５４】
重合体粉末（２−２）を用いたこと以外は、実施例１と同様にして外径：１．５２６ｍｍ、内径：０．７６７ｍｍのポリフッ化ビニリデン系樹脂多孔性中空糸膜を得た。
【００５５】
（実施例２−３）（ＶＤＦ／２Ｍ−ＧＭＡ＝１００／５（重量））
内容量２リットルのオートクレーブに、イオン交換水１０３６ｇ、メチルセルロース０．６ｇ、イソプロピルパーオキシジカーボネート（ＩＰＰ）３．２ｇ、フッ化ビニリデン４００ｇ、２−メチルグリシジルメタクリレート２０ｇを仕込み（フッ化ビニリデン：２−メチルグリシジルメタクリレート（モル比）＝１００：２．１）、２８℃で２６．５時間懸濁重合を行った。重合完了後、重合体スラリーを脱水、水洗・脱水後、８０℃で２０時間乾燥して重合体粉末（２−３）を得た。重合収率９０重量％、インヘレント粘度１．８４ｄｌ／ｇ、融点は１７１℃であった。
【００５６】
重合体粉末（２−３）を用いたこと以外は、実施例１と同様にして外径：１．６２１ｍｍ、内径：０．７７６ｍｍのポリフッ化ビニリデン系樹脂多孔性中空糸膜を得た。
【００５７】
（実施例３−１）（ＶＤＦ／ＧＭＡ＝１００／１（重量））
内容量２リットルのオートクレーブに、イオン交換水１０３６ｇ、メチルセルロース０．６ｇ、イソプロピルパーオキシジカーボネート（ＩＰＰ）３．２ｇ、フッ化ビニリデン４００ｇ、グリシジルメタクリレート４ｇを仕込み（フッ化ビニリデン：グリシジルメタクリレート（モル比）＝１００：０．４５）、２８℃で２６時間懸濁重合を行った。重合完了後、重合体スラリーを脱水、水洗・脱水後、８０℃で２０時間乾燥して重合体粉末（３−１）を得た。重合収率９０重量％、インヘレント粘度１．７９ｄｌ／ｇ、融点は１７４℃であった。
【００５８】
重合体粉末（３−１）を用いたこと以外は、実施例１と同様にして外径：１．４８９ｍｍ、内径：０．７９５ｍｍのポリフッ化ビニリデン系樹脂多孔性中空糸膜を得た。
【００５９】
（実施例３−２）（ＶＤＦ／ＧＭＡ＝１００／３（重量））
内容量２リットルのオートクレーブに、イオン交換水１０３６ｇ、メチルセルロース０．６ｇ、イソプロピルパーオキシジカーボネート（ＩＰＰ）３．２ｇ、フッ化ビニリデン４００ｇ、グリシジルメタクリレート１２ｇを仕込み（フッ化ビニリデン：グリシジルメタクリレート（モル比）＝１００：１．３５）、２８℃で３２時間懸濁重合を行った。重合完了後、重合体スラリーを脱水、水洗・脱水後、８０℃で２０時間乾燥して重合体粉末（３−２）を得た。重合収率９３重量％、インヘレント粘度１．７７ｄｌ／ｇ、融点は１７３℃であった。
【００６０】
重合体粉末（３−２）を用いたこと以外は、実施例１と同様にして外径：１．５０３ｍｍ、内径：０．７４３ｍｍのポリフッ化ビニリデン系樹脂多孔性中空糸膜を得た。
【００６１】
（実施例４）（ＶＤＦ／ＭＡＡ／ＨＥＭＡ＝１００／１／０．５（重量））
内容量２リットルのオートクレーブに、イオン交換水１０３６ｇ、メチルセルロース０．６ｇ、イソプロピルパーオキシジカーボネート（ＩＰＰ）３．２ｇ、フッ化ビニリデン４００ｇ、メタクリル酸４ｇ、ヒドロキシエチルメタクリレート２ｇを仕込み（フッ化ビニリデン：メタクリル酸：ヒドロキシエチルメタクリレート（モル比）＝１００：０．７４：０．２５）、２８℃で２３時間懸濁重合を行った。重合完了後、重合体スラリーを脱水、水洗・脱水後、８０℃で２０時間乾燥して重合体粉末（４）を得た。重合収率９５重量％、インヘレント粘度１．８８ｄｌ／ｇ、融点は１７３℃であった。
【００６２】
重合体粉末（４）を用いたこと以外は、実施例１と同様にして外径：１．４１７ｍｍ、内径：０．７０７ｍｍのポリフッ化ビニリデン系樹脂多孔性中空糸膜を得た。
【００６３】
（実施例５）（ＶＤＦ／ＣＴＦＥ／ＨＦＰ／２Ｍ−ＧＭＡ＝９６．５／２／１．５／１重量）
内容量２リットルのオートクレーブに、イオン交換水１０３６ｇ、メチルセルロース０．６ｇ、イソプロピルパーオキシジカーボネート（ＩＰＰ）０．８８ｇ、フッ化ビニリデン３８６ｇ、クロロトリフルオロエチレン８ｇ、６フッ化プロピレン６ｇ、２−メチルグリシジルメタクリレート４ｇを仕込み（フッ化ビニリデン：クロロトリフルオロエチレン：６フッ化プロピレン、２−メチルグリシジルメタクリレート（モル比）＝９８．２：１．１：０．７：０．４１）、２８℃で５２時間懸濁重合を行った。重合完了後、重合体スラリーを脱水、水洗・脱水後、８０℃で２０時間乾燥して重合体粉末（５）を得た。重合収率９０重量％、インヘレント粘度３．４３ｄｌ／ｇ、融点は１６３℃であった。
【００６４】
重合体粉末（５）を用いたこと以外は、実施例１と同様にして外径：１．６８３ｍｍ、内径：０．７８６ｍｍのポリフッ化ビニリデン系樹脂多孔性中空糸膜を得た。
【００６５】
（実施例６）（ＶＤＦ／ＭＭＭ＝１００／１（重量））
内容量２リットルのオートクレーブに、イオン交換水１０４０ｇ、メチルセルロース０．８ｇ、酢酸エチル２．５ｇ、ジイソプロピルパーオキシジカーボネート４ｇ、フッ化ビニリデン３９６ｇ、マレイン酸モノメチルエステル４．０ｇを仕込み（フッ化ビニリデン：マレイン酸モノメチルエステル（モル比）＝１００：０．５０）、２８℃で４７時間懸濁重合を行った。重合完了後、重合体スラリーを脱水、水洗後８０℃で２０時間乾燥して重合体粉末（６）を得た。重合収率８０重量％、インヘレント粘度１．１３ｄｌ／ｇ、融点は１６９℃であった。
【００６６】
重合体粉末（６）を用いたこと以外は、実施例１と同様にして外径：１．５２６ｍｍ、内径：０．８０１ｍｍのポリフッ化ビニリデン系樹脂多孔性中空糸膜を得た。
【００６７】
（実施例７）（ＶＤＦ/ＶＡｃ＝１００／３（重量））
内容量２リットルのオートクレーブに、イオン交換水 １０３６ｇ、メチルセルロース０．２ｇ、ジノルマルプロピルパーオキシジカーボネート（以下NPP）６．４ｇ、フッ化ビニリデンモノマー ４００ｇ、酢酸ビニルモノマー１２ｇ（フッ化ビニリデン：酢酸ビニル（モル比）＝１００：２．２３）を仕込み、２８℃で３１時間懸濁重合を行った。重合完了後、重合体スラリーを脱水、水洗後８０℃で２０時間乾燥して重合体粉末（７）を得た。重合収率８７重量％、インヘレント粘度０．９７ｄｌ／ｇであった。
重合体粉末（７）を用いたこと以外は、実施例１と同様にして外径：１．５０ｍｍ、内径：０．９０ｍｍのポリフッ化ビニリデン系樹脂多孔性中空糸膜を得た。
【００６８】
（実施例８）（ＶＤＦ／ＤＡＡＡｍ＝１００／１（重量））
内容量２リットルのオートクレーブに、イオン交換水 １０３６ｇ、メチルセルロース０．２ｇ、ジノルマルプロピルパーオキシジカーボネート６．４ｇ、フッ化ビニリデンモノマー ４００ｇ、ダイアセトンアクリルアミド（以下DAAAm）４ｇ（フッ化ビニリデン：ダイアセトンアクリルアミド（モル比）＝１００：０．３８）を水４０ｇに溶解してから仕込み、２８℃で２８時間懸濁重合を行った。重合完了後、重合体スラリーを脱水、水洗後８０℃で２０時間乾燥して重合体粉末（８）を得た。重合収率８５重量％、インヘレント粘度１．１２ｄｌ／ｇであった。
重合体粉末（８）を用いたこと以外は、実施例１と同様にして外径：１．４９ｍｍ、内径：０．８９ｍｍのポリフッ化ビニリデン系樹脂多孔性中空糸膜を得た。
【００６９】
（実施例９）（ＶＤＦ／ＶＣ=１００／１（重量））
内容量２リットルのオートクレーブに、イオン交換水 １０３６ｇ、メチルセルロース０．２ｇ、ジノルマルプロピルパーオキシジカーボネート６．４ｇ、フッ化ビニリデンモノマー ４００ｇ、ビニレンカーボネート（以下ＶＣ）４ｇ（フッ化ビニリデン：ビニレンカーボネート（モル比）＝１００：０．７４）を仕込み、２８℃で２２．５時間懸濁重合を行った。重合完了後、重合体スラリーを脱水、水洗後８０℃で２０時間乾燥して重合体粉末（９）を得た。重合収率８３重量％、インヘレント粘度１．１０ｄｌ／ｇであった。
重合体粉末（９）を用いたこと以外は、実施例１と同様にして外径：１．４８ｍｍ、内径：０．８８ｍｍのポリフッ化ビニリデン系樹脂多孔性中空糸膜を得た。
【００７０】
（実施例１０）（ＶＤＦ／無水シトラコン酸=１００／１（重量））
内容量２リットルのオートクレーブに、イオン交換水 １０３６ｇ、メチルセルロース０．４ｇ、イソプロピルパーオキシジカーボネート（ＩＰＰ）２ｇ、フッ化ビニリデンモノマー ４００ｇ、無水シトラコン酸４ｇ（フッ化ビニリデン：無水シトラコン酸（モル比）＝１００：０．４９）を仕込み、４０℃で６２．５時間懸濁重合を行った。重合完了後、重合体スラリーを脱水、水洗後８０℃で２０時間乾燥して重合体粉末（１０）を得た。重合収率７９重量％、インヘレント粘度０．７８ｄｌ／ｇであった。
【００７１】
重合体粉末（１０）を用いたこと以外は、実施例１と同様にして外径：１．４７ｍｍ、内径：０．８７ｍｍのポリフッ化ビニリデン系樹脂多孔性中空糸膜を得た。
【００７２】
（比較例１（ＶＤＦ＝１００（％））
内容量２リットルのオートクレーブに、イオン交換水１０２４ｇ、メチルセルロース０．２ｇ、ジノマルプロピルパーオキシジカーボネート２．０ｇ、フッ化ビニリデン４００ｇを仕込み、２６℃で１３時間の懸濁重合を行った。重合完了後、重合体スラリーを脱水、水洗後８０℃で２０時間乾燥して重合体粉末（１１）を得た。重合収率９４重量％、インヘレント粘度１．７０ｄｌ／ｇ、融点は１７５℃であった。
【００７３】
重合体粉末（１１）を用いたこと以外は、実施例１と同様にして外径：１．４６８ｍｍ、内径：０．７３６ｍｍのポリフッ化ビニリデン単独重合体からなる多孔性中空糸膜を得た。
【００７４】
上記実施例および比較例で用いたフッ化ビニリデン系樹脂の組成、融点、（インヘレント）粘度、ならびに熱間プレスシートの５重量％ＮａＯＨ（ｐＨ１４）および１重量％ＮａＯＨ（ｐＨ１３）で１．５時間処理後の接触角測定結果を、次表にまとめて記す、表中、（共）重合によりフッ化ビニリデン系樹脂を与える単量体は、以下の略号で代表している。
ＶＤＦ：フッ化ビニリデン、
ＨＥＭＡ：ヒドロキシエチルメタクリレート、
２−ＭＧＭＡ：２−メチルグリシジルメタクリレート、
ＧＭＡ：グリシジルメタクリレート、
ＭＡＡ：メタクリル酸、
ＣＴＦＥ：クロロトリフルオロエチレン、
ＨＦＰ：ヘキサフルオロプロピレン、
ＭＭＭ：マレイン酸モノメチルエステル
ＶＡｃ：酢酸ビニル
ＤＡＡＡｍ：ダイアセトンアクリルアミド
ＶＣ  ：ビニレンカーボネート
【００７５】
【表１】
0004785528.tif 000003
上記実施例１、実施例３−１、比較例１で得られた中空糸の透水量、引張強度、破断伸度について測定した結果を下表２にまとめて示す。
【００７６】
【表２】
0004785528.tif 000004
【００７７】
更に、表２で示した実施例１、実施例３−１、比較例１の中空糸を５％ＮａＯＨ水溶液中に７０℃で１時間浸漬後、水洗したものの透水量を測定した結果を、処理前のものとまとめて次表３に示す。
【００７８】
【表３】
0004785528.tif 000005
【産業上の利用可能性】
【００７９】
上記表２および表３の結果から理解されるように、本発明のエポキシ基、ヒドロキシ基、カルボキシ基、エステル基、アミド基および酸無水物基から選ばれた親水基を有するフッ化ビニリデン系共重合体を用いて得られた多孔膜はフッ化ビニリデン単独重合体を用いて得られた多孔膜に比べて透水量、引張り強度および破断伸度において著しく向上しており、特に透水量は、塩基溶液処理により更に著しく向上している。